FR 3052908 A1 20171222 FR 1655727 A 20160620 1 Câble électrique comprenant une couche métallique La présente invention se rapporte à un câble électrique comprenant au moins une couche métallique, et un procédé de fabrication dudit câble. Elle s'applique typiquement, mais non exclusivement, aux domaines des câbles électriques coaxiaux. Un câble coaxial est classiquement un câble électrique de transmission de signaux numériques ou analogiques à haute ou basse fréquence, comprenant deux conducteurs électriques allongés séparés par une couche électriquement isolante. Ces deux conducteurs électriques sont disposés coaxialement le long du câble électrique, ou en d'autres termes les axes de symétrie centrale des deux conducteurs électriques se confondent. Le document US 2010/0139943 décrit un câble coaxial comprenant un conducteur électrique central entouré par une couche isolante interne, la couche isolante interne étant entourée par une couche métallique frittée comprenant des nanoparticules métalliques d'une taille moyenne de 100 nm ou moins. La couche métallique est elle-même revêtue d'une couche isolante externe. Cependant, ce type de câble coaxial présente des propriétés de 20 percolation électrique qui ne sont pas optimisées. En outre, le procédé de fabrication de ce câble, notamment de la couche métallique frittée, est relativement complexe. Le but de la présente invention est de pallier les inconvénients des techniques de l'art antérieur en proposant un câble électrique, notamment de 25 type coaxial, avec une couche métallique facile à mettre en oeuvre, et permettant de garantir de très bonnes propriétés électriques et mécaniques quel que soit la section du câble électrique. La présente invention a pour objet un câble électrique comprenant : - au moins un conducteur électrique allongé, 30 - au moins une couche électriquement isolante entourant ledit conducteur électrique allongé, - au moins une couche métallique entourant ladite couche électriquement isolante, 3052908 2 caractérisé en ce que la couche métallique comprend des nano-fils métalliques. Grâce à l'invention, le câble électrique présente une couche métallique avec des propriétés électriques optimisées et une grande flexibilité, tout en 5 étant facile à mettre en oeuvre et utilisable avec tout type de câble, même de faible diamètre tel que par exemple un diamètre extérieur d'au plus 1,0 mm (millimètre), et de préférence d'au plus 0,3 m m. La couche métallique 10 La couche métallique de l'invention est une couche comprenant des nano-fils métalliques, entourant la couche électriquement isolante. Cette couche peut être une couche dite « de blindage », notamment dans un câble coaxial. Au moins un des nano-fils métalliques, ou plus particulièrement les 15 nano-fils métalliques composant la couche métallique, peu(ven)t avoir un facteur de forme strictement supérieur à 1, de préférence d'au moins 10, et de façon particulièrement préférée d'au moins 50. Le ou lesdits nano-fil(s) métallique(s) est/sont de préférence de type lamellaire ou cylindrique. Les nano-fils métalliques de l'invention sont donc de préférence des nano-fils qui n'ont pas une forme sphérique, ou en d'autres termes qui n'ont pas un facteur de forme égal à 1. Dans la présente invention, le facteur de forme est typiquement le rapport entre la plus petite dimension d'un nano-fil métallique (telle que par exemple l'épaisseur d'un nano-fil métallique du type lamellaire, ou le diamètre d'un nano-fil métallique du type cylindrique) et la plus grande dimension dudit nano-fil métallique (telle que par exemple la longueur du nano-fil du type lamellaire ou cylindrique). Le ou les nano-fil(s) métallique(s) de l'invention ont typiquement au 30 moins une de leurs dimensions de taille nanométrique (10-e mètre). Plus particulièrement, le ou les nano-fil(s) métallique(s) de l'invention peu(ven)t avoir au moins une de leurs dimensions d'au plus 800 nm 3052908 3 (nanomètres), de préférence d'au plus 600 nm, et plus préférentiellement d'au plus 400 nm. En outre, le ou les nano-fil(s) métallique(s) de l'invention peu(ven)t avoir au moins un de leurs dimensions d'au moins 4 nm, et de préférence d'au 5 moins 50 nm. De préférence, le ou les nano-fil(s) métallique(s) de l'invention peu(ven)t avoir au moins un de leurs dimensions allant de 4 à 800 nm. A titre d'exemple, en considérant des nano-fils métalliques du type cylindrique avec un diamètre et une longueur, le ou les nano-fil(s) 10 métallique(s) de l'invention peu(ven)t avoir : - un diamètre allant de 4 à 800 nm, et de préférence allant de 20 à 250 nm, et - une longueur allant de 0,5 à 800 i..tm, et de préférence allant de 1 à 100 iim. 15 En considérant plusieurs nano-fils métalliques selon l'invention, on entend par le terme « dimension », la dimension moyenne en nombre de l'ensemble des nano-fils métalliques nanométriques d'une population donnée, cette dimension étant classiquement déterminée par des méthodes bien connues de l'homme du métier. 20 La dimension du ou des nano-fils métalliques selon l'invention peut être par exemple déterminée par microscopie, notamment par microscope électronique à balayage (MEB). Dans la présente invention, le ou lesdits nano-fil(s) métallique(s) peu(ven)t comprendre au moins un métal choisi notamment parmi l'argent, 25 l'or, le cuivre, le nickel, et un de leurs mélanges. Dans un mode de réalisation particulier, le ou lesdits nano-fil(s) métallique(s) peu(ven)t comprendre au moins 10% en poids de métal, de préférence au moins 30% en poids de métal, et de façon particulièrement préférée au moins 80% en poids de métal, par rapport au poids total dudit ou desdits nano-fil(s). La couche métallique de l'invention peut comprendre au moins 30% en poids de nano-fils métalliques, et de préférence au moins 50% en poids de nano-fils métalliques, par rapport au poids total de la couche métallique. 3052908 4 Les nano-fils métalliques utilisés dans l'invention peuvent être des nano-fils métalliques disponibles dans le commerce, tels que par exemple ceux commercialisés par la société ACS Material sous la référence AgNw60IPA, ou bien ils peuvent être fabriqués selon l'une des techniques décrites dans les 5 articles suivants, incorporés par référence dans la présente invention : Nanotechnology 24 (2013) 215501 (6pp) ; Nano Research 2014, 7(3) : 315324. La couche métallique de l'invention peut être obtenue selon différents procédés de fabrication. 10 Selon une première variante, la couche métallique peut être obtenue à partir d'une composition, notamment une composition liquide, comprenant des nano-fils métalliques et un solvant hydroxyle. Le solvant hydroxyle est destiné à être évaporé pour former la couche métallique. Dans la présente invention, on entend par « composition liquide » une 15 composition ayant de préférence une viscosité d'au plus 10,0 Pa.s (à 25°C). De préférence, la quantité de nano-fils métalliques dans le solvant hydroxyle peut aller de 0,05 à 10 grammes par litre de composition. Dans la présente invention, le solvant hydroxyle a de préférence une température d'ébullition d'au plus 200°C. Il peut être choisi parmi l'eau ou des 20 alcools, les alcools pouvant être choisis parmi le méthanol, l'éthanol, l'isopropanol, le butanol, le cyclopentanol, et un de leurs mélanges. Dans cette première variante, la couche métallique peut comprendre au moins 80% en poids de nano-fils métalliques, de préférence au moins 90% en poids de nano-fils métalliques, et de façon particulièrement préférée 100% 25 en poids de nano-fils métalliques, par rapport au poids total de la couche métallique. Selon une deuxième variante, la couche métallique peut être obtenue à partir d'une composition, notamment une composition liquide, comprenant : - des nano-fils métalliques, et 30 - au moins un polymère et/ou au moins un précurseur de polymère. Dans cette seconde variante, la couche métallique est une couche comprenant en outre au moins un polymère. 3052908 5 Dans la présente invention, on entend par « polymère » tout type de polymère bien connu de l'homme du métier tel que homopolymère ou copolymère (e.g. copolymère séquence, copolymère statistique, terpolymère, ...etc) . 5 Dans cette deuxième variante, le polymère peut être du type organique, tel que par exemple un polymère choisi parmi les polymères d'oléfine, les polymères d'époxy, les polymères d'uréthanes, les polymères d'amides, les polymères de cétones, les polymères de phtalates, et un de leurs mélanges. 10 Le ou les précurseurs de polymère organique peuvent être par exemple des précurseurs choisis parmi des précurseurs des polymères cités ci-dessus. A titre d'exemple de précurseurs, on peut citer les dérivés du bisphénol A, comme le diglycidyl éther du bisphénol A. Le polymère peut également être du type inorganique, tel que par 15 exemple un polymère choisi parmi les polyorganosiloxanes. Le ou les précurseurs de polymère inorganique peuvent être par exemple des précurseurs choisis parmi des précurseurs de polyorganosiloxanes. A titre d'exemple, on peut citer le polydiméthylsiloxane (PDMS). 20 Dans cette deuxième variante, la couche métallique peut comprendre au moins 80% en poids de nano-fils métalliques, de préférence au moins 90% en poids de nano-fils métalliques, et de façon particulièrement préférée 100% en poids de nano-fils métalliques, par rapport au poids total de la couche métallique. 25 La couche métallique de l'invention peut comprendre en outre des charges conductrices, différentes des nano-fils métalliques de l'invention. Ces charges conductrices peuvent être des charges électriquement conductrices et/ou thermiquement conductrices. A titre d'exemple, les charges électriquement conductrices peuvent 30 être choisies parmi des nanotubes de carbone ou leurs dérivés, du graphène ou ses dérivés, des polymères conducteurs tels que par exemple des polymères dérivés du poly(3,4-éthylènedioxythiophène) ou de la polyaniline. 3052908 6 Les charges thermiquement conductrices peuvent être des charges à base de nitrure de bore et/ou d'oxydes métalliques. Dans la présente invention, le maintien de la couche métallique peut être optimisé par une couche polymérique entourant la couche métallique, 5 et/ou par la présence d'au moins un polymère dans la couche métallique. On entend par « couche polymérique », une couche comprenant au moins un polymère, et de préférence au moins un polymère organique. De préférence, cette couche polymérique peut comprendre plus de 50% en poids d'un polymère par rapport au poids total de la couche polymérique. 10 A ce titre, lorsque la première variante décrite ci-dessus est mise en oeuvre pour la formation de la couche métallique de l'invention, le câble électrique peut comprendre de préférence une couche polymérique entourant la couche métallique, cette couche polymérique étant directement en contact physique avec la couche métallique. 15 Lorsque la deuxième variante décrite ci-dessus est mise en oeuvre pour la formation de la couche métallique, le câble électrique peut comprendre ou peut ne pas comprendre une couche polymérique entourant la couche métallique, cette couche polymérique étant directement en contact physique avec la couche métallique. 20 Dans la présente invention, l'épaisseur de la couche métallique peut aller de 20 nm (nanomètre) à 1,0 mm (millimètre), et de préférence de 50 nm à 600 nm. Dans un mode de réalisation particulier, la couche métallique peut être directement en contact physique avec la couche électriquement isolante. 25 La couche électriquement isolante La couche électriquement isolante de l'invention entoure le conducteur électrique allongé. Elle peut être facilement mise en forme par extrusion autour de 30 l'élément conducteur allongé. On parle alors de couche extrudée. Dans la présente invention, on entend par « couche électriquement isolante » une couche dont la conductivité électrique peut être d'au plus 3052908 7 1.10-9 S/m (siemens par mètre) (à 25°C), de préférence d'au plus 1.10-8 S/m, et de préférence d'au plus 1.10-13 S/m (à 25°C). Dans un mode de réalisation préféré, la couche électriquement isolante peut être directement en contact physique avec le conducteur électrique 5 allongé. La couche électriquement isolante peut être une couche dite thermoplastique, ou en d'autres termes une couche non réticulée. On entend par « non réticulée » une couche dont le taux de gel selon la norme ASTM D2765-01 (extraction au xylène) est d'au plus 20%, de 10 préférence d'au plus 10%, de préférence d'au plus 5%, et de façon particulièrement préférée de 0%. La couche électriquement isolante est de préférence une couche polymérique, comprenant au moins un polymère. Ledit polymère peut être de préférence un polymère d'oléfine, et de 15 préférence un polymère d'éthylène. Un polymère d'oléfine est classiquement un polymère obtenu à partir d'au moins un monomère d'oléfine. A titre d'exemple, le polymère peut être choisi parmi un polyéthylène linéaire basse densité (LLDPE); un polyéthylène très basse densité (VLDPE); un polyéthylène basse densité (LDPE); un polyéthylène moyenne densité 20 (MDPE); un polyéthylène haute densité (HDPE); un copolymère élastomère d'éthylène-propylène (EPM); un terpolym ère éthylène propylène diène monomère (EPDM); un copolymère d'éthylène et de vinyl ester tel qu'un copolymère d'éthylène et d'acétate de vinyl (EVA); un copolymère d'éthylène et d'acrylate tel qu'un copolymère d'éthylène et d'acrylate de butyle (EBA) ou 25 un copolymère d'éthylène et d'acrylate de méthyle (EMA); un copolymère d'éthylène et d'alpha-oléfine tel qu'un copolymère d'éthylène et d'octène (PEO) ou un copolymère d'éthylène et de butène (PEB); un polymère d'éthylène fluoré (FEP) ; un polymère perfluoroalkoxy (PFA), un polytétrafluoroéthylène (PTFE), et un de leurs mélanges. 30 Dans un mode de réalisation particulièrement préféré, la couche électriquement isolante peut être une couche hydrophile. 3052908 8 Dans la présente invention, on entend par « hydrophile » une couche dont la surface présente un angle de contact (ou angle de goutte) strictement inférieur à 80°, et de préférence supérieur ou égal à 10°. La mesure de l'angle de contact rend compte de l'aptitude d'un liquide 5 à s'étaler sur une surface par mouillabilité. La méthode consiste à mesurer l'angle de la tangente du profil d'une goutte déposée sur la couche, avec la surface de la couche. Cet angle de contact est typiquement mesuré à l'aide d'un goniomètre, à 25°C, en utilisant de l'eau distillée. 10 La couche électriquement isolante de l'invention peut être traitée avant le dépôt de la couche métallique autour de la couche électriquement isolante, afin d'améliorer les propriétés hydrophiles de sa surface externe. Ladite surface externe de la couche électriquement isolante est celle la plus éloignée du conducteur électrique allongé. 15 L'amélioration des propriétés hydrophiles de la surface externe de la couche électriquement isolante permet avantageusement, lorsque la couche métallique de l'invention est directement en contact physique avec la couche électriquement isolante, d'optimiser le maintien de la couche métallique à la surface de la couche électriquement isolante. 20 Ledit traitement de surface peut être réalisé par tout type de procédés bien connus de l'homme du métier. A ce titre, on peut citer les traitements d'oxydation de surface de la couche électriquement isolante, ou les traitements pour fonctionnaliser la surface de la couche électriquement isolante. 25 L'épaisseur de la couche électriquement isolante peut aller de 0,1 mm à 80 m m. Le conducteur électrique Le conducteur électrique allongé de l'invention peut être un 30 monoconducteur tel que par exemple un fil métallique, ou un multiconducteur tel qu'une pluralité de fils métalliques, torsadés ou non. 3052908 9 Le conducteur électrique allongé peut être réalisé à partir d'un matériau métallique notamment choisi parmi l'aluminium, un alliage d'aluminium, du cuivre, un alliage de cuivre, et une de leurs combinaisons. La section nominale du conducteur électrique peut aller de 0,5 mm2 à 5 plus de 1200 mm2, et de préférence de 50 mm2 à 240 mm2. La section nominale du conducteur électrique peut notamment être définie selon la norme I EC 60228 (2004). Le câble électrique 10 Le câble électrique de l'invention est de préférence un câble électrique de transmission de signaux numériques ou analogiques à haute ou basse fréquence, comprenant deux conducteurs électriques allongés (i.e. le conducteur électrique allongé et la couche métallique) séparés par la couche électriquement isolante. Ces deux conducteurs électriques sont disposés 15 coaxialement le long du câble électrique, ou en d'autres termes les axes de symétrie centrale des deux conducteurs électriques se confondent. Dans la présente invention, le câble électrique de l'invention peut être de préférence un câble de type coaxial. Dans un mode de réalisation particulier, le câble électrique de 20 l'invention peut comprendre au moins deux desdits conducteurs électriques allongés. Chaque conducteur électrique allongé peut être entouré par au moins ladite couche électriquement isolante, formant ainsi au moins deux conducteurs électriques isolés. L'ensemble desdits conducteurs électriques isolés peut être entouré 25 par ladite couche métallique. De préférence, les conducteurs électriques isolés sont torsadés entre eux, et peuvent ainsi former une paire de conducteurs électriques isolés torsadée dite écrantée grâce à ladite couche métallique. Dans ce mode de réalisation particulier, ledit câble électrique peut être 30 du type LAN - FTP (Local Area Network - Foiled twisted pair). Dans la présente invention, le câble électrique peut comprendre une ou plusieurs couche(s) métallique(s) conforme à l'invention. 3052908 10 Le câble électrique peut en outre comprendre une gaine extérieure de protection entourant la couche métallique, la gaine extérieure de protection étant de préférence une couche électriquement isolante. Cette gaine extérieure de protection peut être directement en contact 5 physique avec ladite couche métallique, et de ce fait elle peut ainsi servir de couche de maintien à ladite couche métallique. La gaine extérieure de protection peut être classiquement à base d'un ou de plusieurs polymère(s) choisi(s) parmi des polymères d'oléfine, des polymères chlorés, des polymères fluorés, avec optionnellement au moins une 10 charge ignifugeante telle que du trihydroxyde d'aluminium (ATH), du dihydroxyde de magnésium (MDH), de la craie. De préférence, la gaine de protection est une gaine dite « HFFR » pour l'anglicisme « Halogen-Free Flame Retardant » selon la norme I EC 60754 Parties 1 et 2 (201 1). Le câble de l'invention peut avoir un diamètre extérieur d'au plus 15 1,0 mm, et de préférence d'au plus 0,3 mm, notamment pour les câbles coaxiaux. Il peut avoir également un diamètre extérieur supérieur à 1,0 mm, pouvant aller jusqu'à 20 mm, notamment pour les câbles de type LAN FTP. Procédé de fabrication 20 Un autre objet conforme à l'invention est un procédé de fabrication d'un câble électrique selon l'invention, caractérisé en ce qu'il comprend l'étape suivante : iii. former la couche métallique autour de la couche électriquement isolante, notamment à partir d'une composition liquide. 25 L'étape iii est l'étape de formation de la couche métallique autour de la couche électriquement isolante. La formation de la couche métallique peut se faire par différents procédés. Selon une première variante de l'étape iii, la couche métallique peut 30 être obtenue à partir d'une composition, notamment d'une composition liquide, comprenant des nano-fils métalliques et un solvant hydroxylé. Le solvant hydroxylé est destiné à être évaporé pour former la couche métallique. 3052908 11 La formation de la couche métallique est ainsi obtenue en déposant cette composition autour de la couche électriquement conductrice, par exemple par « spray-coating » ou trempage. Le « spray-coating » consiste à nébuliser ladite composition en 5 direction de la couche électriquement isolante, le solvant hydroxylé s'évaporant alors au moment du dépôt pour laisser la matière sèche recouvrir la couche électriquement isolante. Le trempage consiste à plonger, en statique ou continu, la couche électriquement isolante dans un bain de ladite composition. 10 Lors du retrait du solvant hydroxylé, par exemple par évaporation éventuellement sous atmosphère contrôlée, la couche métallique se forme et reste accrochée autour de la couche électriquement isolante. Afin de faciliter l'évaporation du solvant hydroxylé, que ce soit dans la méthode dite de « spray-coating » ou de trempage, la couche électriquement 15 isolante peut être chauffée avant la nébulisation, et après le dépôt, pour optimiser l'évaporation du solvant hydroxylé résiduel contenu dans la couche métallique ainsi déposée. Selon une deuxième variante de l'étape iii, la couche métallique peut être obtenue à partir d'une composition, notamment d'une composition 20 liquide, comprenant : - des nano-fils métalliques, et - au moins un polymère et/ou au moins un précurseur de polymère. Dans cette seconde variante, la couche métallique formée est ainsi une couche comprenant en outre au moins un polymère. 25 La formation de la couche métallique est ainsi obtenue en déposant cette composition autour de la couche électriquement conductrice, par exemple par trempage ou par extrusion selon le type de polymère(s) et/ou de précurseur(s) de polymère utilisé(s). Le trempage consiste à plonger, en statique ou continu, la couche 30 électriquement isolante dans un bain de ladite composition. Lorsque qu'au moins un polymère est utilisé, la composition peut comprendre en outre un solvant destiné à dissoudre le polymère dans la composition. Ledit solvant peut être tout type de solvant bien connu de 3052908 12 l'homme du métier, tel que par exemple choisi parmi des solvants de type hydroxyles, cétones, éthers, amines, et esters d'acides carboxyliques. Ainsi, l'étape de dépôt de la couche métallique autour de la couche électriquement isolante peut être suivie d'une étape de traitement thermique 5 consistant notamment à évaporer le solvant pour former la couche métallique. Lorsque qu'au moins un précurseur de polymère est utilisé, l'étape de dépôt de la couche métallique autour de la couche électriquement isolante peut être suivie d'une étape de traitement thermique consistant notamment à chauffer la couche métallique à une température suffisante pour polymériser 10 et/ou durcir et/ou réticuler la couche métallique. Le procédé de fabrication du câble électrique selon l'invention peut en outre comprendre l'étape ii suivante, préalable à l'étape iii : ii. traiter la surface extérieure de la couche électriquement isolante. De ce fait, l'étape iii consiste à former la couche métallique autour de 15 la couche électriquement isolante traitée à l'étape ii. L'étape ii permet avantageusement d'optimiser les propriétés hydrophiles à la surface externe de la couche électriquement isolante formée à l'étape i. Les propriétés hydrophiles de la couche électriquement isolante 20 peuvent être améliorées par différents traitements de sa surface, tels que par exemple : - en oxydant la surface de la couche électriquement isolante, ou - en fonctionnalisant la surface de la couche électriquement isolante. L'oxydation de surface peut être du type chimique ou physique. 25 L'oxydation physique peut consister en une oxydation de surface par plasma ou corona. L'oxydation chimique peut consister à utiliser un ozoneur ou un milieu oxydant tel que par exemple un milieu à base d'espèces de type acide nitrique pur, dilué ou en mélange, d'hypochlorite de sodium ou autres. La fonctionnalisation de surface peut consister à greffer ou à adsorber, 30 par des techniques bien connues de l'homme du métier, des espèces chimiques à la surface de la couche électriquement isolante. Dans un mode de réalisation préféré, l'étape ii consiste à oxyder la surface extérieure de la couche électriquement isolante. 3052908 13 Le procédé de fabrication du câble électrique selon l'invention peut en outre comprendre l'étape i suivante, préalable à l'étape ii ou iii : i. former la couche électriquement isolante autour du conducteur électrique allongé. 5 L'étape i peut être réalisée en extrudant, par des techniques bien connues de l'homme du métier, la couche électriquement isolante autour du conducteur électrique allongé. D'autres caractéristiques et avantages de la présente invention apparaîtront à la lumière de la description d'exemples non limitatifs d'un câble 10 électrique selon l'invention, faits en référence à la figure unique. La figure 1 représente une vue schématique en coupe transversale d'un câble électrique conforme à l'invention. Pour des raisons de clarté, seuls les éléments essentiels pour la compréhension de l'invention ont été représentés de manière schématique, et 15 ceci sans respect de l'échelle. Le câble électrique, illustré dans la figure 1, est un câble dit coaxial, comprenant un élément électriquement conducteur 1 central allongé, notamment en cuivre ou en aluminium, comprenant une pluralité de fils métalliques, l'élément électriquement conducteur ayant une section nominale 20 de 0,0020 mm2 (diamètre de 0,05 mm). Le câble électrique comprend en outre plusieurs couches disposées successivement et coaxialement autour de cet élément conducteur 1, à savoir : - une couche 2 électriquement isolante d'un polymère éthylène fluoré 25 (FEP) commercialisée par la société Chemours sous la référence FEP 106, - une couche métallique 3 comprenant des nano-fils métalliques selon l'invention, - une gaine de protection 4 d'un polymère éthylène fluoré (FEP) commercialisée par la société Chemours sous la référence FEP 106. 30 Les couches 2 et 4 sont des couches polymériques classiques, extrudées par des techniques bien connues de l'homme du métier. La couche métallique 3 du câble électrique de la figure 1 peut être réalisée selon les exemples qui vont suivre. 3052908 14 Exemples de réalisation d'un câble électrique selon l'invention 1. A partir d'une composition comprenant des nano-fils métallique et un solvant 5 Un câble électrique comprenant un conducteur électrique allongé central en cuivre entouré par une couche électriquement isolante d'un polymère éthylène fluoré (FEP) commercialisée par la société Chemours sous la référence FEP 106 est traité par plasma oxygène dans les conditions suivantes : 100 millilitre d'oxygène par minute ; 120 Watt ; pendant 90 10 secondes. Puis, le câble électrique ainsi traité est passé sous un système de « spray-coating » d'une composition liquide comprenant un solvant du type isopropanol et des nano-fils d'argent à 0,5 gramme par litre dans la composition liquide, lesdits nano-fils d'argent étant fabriqués selon le procédé 15 décrit dans l'article Nanotechnology 24 (2013) 215501 (6pp). La composition liquide est nébulisée sous air. Préalablement à la nébulisation de la composition liquide, le câble électrique est préchauffé à 90°C, le solvant s'évaporant ainsi lors du dépôt. La couche métallique est ainsi formée autour de la couche 20 électriquement isolante, et a une épaisseur de 200 nm. Elle permet un blindage efficace avec une résistance carrée inférieure à 10 ohm/carré. 2. A partir d'une composition comprenant des nano-fils métallique et un précurseur de polymère organique 25 Un câble électrique comprenant un conducteur électrique allongé central en cuivre entouré par une couche électriquement isolante d'un polymère éthylène fluoré (FEP) commercialisée par la société Chemours sous la référence FEP 106 est traité par un passage en milieu liquide à base d'acide nitrique (mélange de 40% en poids d'acide nitrique et de 60% en poids d'acide 30 sulfurique) durant 30 secondes, puis séché à l'air chaud. Puis, le câble électrique ainsi traité est trempé dans une composition liquide comprenant : 3052908 15 des précurseurs de résine époxy, tels que par exemple les composés référencés Araldite CY 179CH (résine époxy) et Aradur 917 (durcisseur de la résine époxy), commercialisés par la société Huntsman ; et 5 des nano-fils de cuivre à 1 gramme par litre dans la composition liquide, lesdits nano-fils de cuivre étant fabriqués selon le procédé décrit dans l'article Nano Research 2014, 7(3) : 315-324. En sortie de trempage, le câble électrique ainsi trempé est chauffé à une température de 150°C pendant 2 minutes pour obtenir la résine durcie 10 contenant les nano-fils de cuivre, autour de la couche électriquement isolante. La couche métallique est ainsi formée autour de la couche électriquement isolante, et a une épaisseur de 300 nm. Elle permet un blindage efficace avec une résistance carrée inférieure à 10 ohm/carré. 15 REVENDICATIONS1. Câble électrique comprenant : - au moins un conducteur électrique allongé (1), - au moins une couche électriquement isolante (2) entourant ledit conducteur électrique allongé (1), - au moins une couche métallique (3) entourant ladite couche électriquement isolante (2), caractérisé en ce que la couche métallique (3) comprend des nano-fils métalliques. 2. Câble selon la revendication 1, caractérisé en ce qu'au moins un des nano-fils métalliques a un facteur de forme strictement supérieur à 1, de préférence d'au moins 10, et de façon particulièrement préférée d'au moins 50. 3. Câble selon la revendication 1 ou 2, caractérisé en ce qu'au moins un des nano-fils métalliques a une de ses dimensions d'au plus 400 nm. 4. Câble selon l'une quelconque des revendications précédentes, caractérisé en ce qu'au moins un des nano-fils métalliques comprend au moins un métal choisi parmi l'argent, l'or, le cuivre, le nickel, et un de leurs mélanges. 5. Câble selon l'une quelconque des revendications précédentes, caractérisé en ce qu'au moins un des nano-fils métalliques comprend au moins 10% en poids de métal par rapport au poids total dudit nano-fil. 6. Câble selon l'une quelconque des revendications précédentes, caractérisé en ce que la couche métallique (3) comprend au moins 30% en poids de nano-fils métalliques, et de préférence au moins 50% en poids de nano-fils métalliques, par rapport au poids total de la couche métallique. 3052908 17 7. Câble selon l'une quelconque des revendications 1 à 6, caractérisé en ce que la couche métallique (3) est obtenue à partir d'une composition comprenant des nanofils métalliques et un solvant hydroxylé. 8. Câble selon l'une quelconque des revendications 1 à 6, caractérisé en ce 5 que la couche métallique (3) est obtenue à partir d'une composition comprenant des nanofils métalliques, et au moins un polymère et/ou au moins un précurseur de polymère. 9. Câble selon l'une quelconque des revendications précédentes, caractérisé en ce que la couche métallique (3) est directement en 10 contact physique avec la couche électriquement isolante (2). 10.Câble selon l'une quelconque des revendications précédentes, caractérisé en ce que l'épaisseur de la couche métallique va de 20 nm à 1,0 m m. 11.Câble selon l'une quelconque des revendications précédentes, 15 caractérisé en ce que la couche électriquement isolante (2) est une couche polymérique comprenant au moins un polymère d'oléfine, de préférence au moins un polymère d'éthylène, et de façon particulièrement préférée au moins un polymère d'éthylène fluoré (FEP). 12.Câble selon l'une quelconque des revendications précédentes, 20 caractérisé en ce que la couche électriquement isolante (2) est une couche hydrophile. 13.Câble selon l'une quelconque des revendications précédentes, caractérisé en ce qu'il comprend en outre une gaine extérieure (4) de protection entourant la couche métallique (3). 25 14.Procédé de fabrication d'un câble selon l'une quelconque des revendications précédentes, caractérisé en ce qu'il comprend l'étape suivante : iii. former la couche métallique (3) autour de la couche électriquement isolante (2). 3052908 18 15.Procédé de fabrication selon la revendication 14, caractérisé en ce qu'il comprend en outre l'étape ii suivante, préalable à l'étape iii : ii. traiter la surface extérieure de la couche électriquement isolante (2). 5 16.Procédé de fabrication selon la revendication 15, caractérisé en ce que l'étape ii consiste à oxyder la surface extérieure de la couche électriquement isolante (2).